(57)【特許請求の範囲】
【請求項１】
非結晶性ポリオール（ａ−１−１）、及び、鎖伸長剤（ａ−１−２）を含み、結晶成分を含まないポリオール（ａ−１）とポリイソシアネート（ａ−２）との反応物であるイソシアネート基を有するウレタンプレポリマー（Ａ）、ポリオール（ｂ−１）とポリイソシアネート（ｂ−２）とＮ−２−ヒドロキシアルキルオキサゾリジン（ｂ−３）との反応物であるオキサゾリジン基を有するウレタン化合物（Ｂ）、酸触媒（Ｃ）、及び、チキソ性付与剤（Ｄ）を含有する湿気硬化型ウレタン組成物であって、前記鎖伸長剤（ａ−１−２）の数平均分子量が５０〜４５０の範囲であり、前記チキソ性付与剤（Ｄ）が前記ウレタンプレポリマー（Ａ）及び前記ウレタン化合物（Ｂ）の合計質量に対して、０．０１〜１０質量％の範囲であることを特徴とする湿気硬化型ウレタン組成物。
【請求項２】
前記非結晶性ポリオール（ａ−１−１）が、ポリオキシプロピレングリコール、及び／又は、１，５−ペンタンジオールと１，６−ヘキサンジオールとを原料としたポリカーボネートポリオールである請求項１記載の湿気硬化型ウレタン組成物。
【請求項３】
前記鎖伸長剤（ａ−１−２）が、ジプロピレングリコール、プロピレングリコール、及びブタンジオールからなる群より選ばれる１種以上のものである請求項１記載の湿気硬化型ウレタン組成物。
【請求項４】
前記ポリイソシアネート（ａ−２）が、トルエンジイソシアネート、イソホロンジイソシアネート、及びジフェニルメタンジイソシアネートからなる群より選ばれる１種以上のものである請求項１記載の湿気硬化型ウレタン組成物。
【請求項５】
前記チキソ性付与剤（Ｄ）が、ヒュームドシリカである請求項１記載の湿気硬化型ウレタン組成物。
【請求項６】
硬化物のＪＩＳＡ６０２１：２０１１に準拠して測定した引張強さ（試験時温度２３℃）が１０Ｎ／ｍｍ２以上であり、引張強さ（試験時温度６０℃）が６Ｎ／ｍｍ２以上であり、破断時の伸び率（試験時温度２３℃）が２００％以上であり、破断時のつかみ間の伸び率（試験時温度２３℃）が１２０％以上であり、破断時のつかみ間の伸び率（試験時温度６０℃）が１００％以上である請求項１記載の湿気硬化型ウレタン組成物。
【請求項７】
請求項１〜６のいずれか１項記載の湿気硬化型ウレタン組成物の湿気硬化物であることを特徴とする被覆材。
【発明の詳細な説明】
【技術分野】
【０００１】
本発明は、高強度性に優れる有用な湿気硬化型ウレタン組成物に関する。
【背景技術】
【０００２】
近年、ウレタン系材料の高耐久化を目的として、防水材や補強材用樹脂に対する高強度化・高靭性化のニーズが高まっている。特に、防水材ではＪＩＳＡ６０２１に「高強度形」の規格が制定されたこともあり、産業界ではこの規格を満たす材料開発が盛んに行われている。
【０００３】
前記高強度規格を満たす材料としては、例えば、２液系の速硬化型ポリウレタンが開示されている（例えば、特許文献１を参照。）。前記速硬化型ポリウレタンはスプレー塗布により瞬間硬化するため大面積の施工が容易であるが、大型機械操作が必要である点、及び反応が速すぎる点により取扱い性が悪いとの問題点があった。
【０００４】
また、近年では、基体であるコンクリート等のひび割れ状況等を目視確認したいとのニーズの高まっており材料の透明化や、更にコンクリート構造物の外壁面等へ施工しても垂れることがない材料のニーズ等が高まっており、高強度規格を満たす材料に対するニーズの多様化が進んでいる。
【先行技術文献】
【特許文献】
【０００５】
【特許文献１】特開２００７−１１３２４９号公報
【発明の概要】
【発明が解決しようとする課題】
【０００６】
本発明が解決しようとする課題は、施工時に垂れがなく、ＪＩＳＡ６０２１：２０１１の「表１−屋根用塗膜防水材の性能」中のウレタンゴム系の引張性能に規定する試験時温度２３℃、及び６０℃の高強度形（以下、「高強度形規格」と略記する。）の基準を満たし、かつ透明性に優れる被覆材を簡便に施工することができる材料を提供することである。
【課題を解決するための手段】
【０００７】
本発明は、非結晶性ポリオール（ａ−１−１）、及び、鎖伸長剤（ａ−１−２）を含むポリオール（ａ−１）とポリイソシアネート（ａ−２）との反応物であるイソシアネート基を有するウレタンプレポリマー（Ａ）、ポリオール（ｂ−１）とポリイソシアネート（ｂ−２）とＮ−２−ヒドロキシアルキルオキサゾリジン（ｂ−３）との反応物であるオキサゾリジン基を有するウレタン化合物（Ｂ）、酸触媒（Ｃ）、及び、チキソ性付与剤（Ｄ）を含有することを特徴とする湿気硬化型ウレタン組成物、並びに、その湿気硬化物であることを特徴とする被覆材を提供するものである。
【発明の効果】
【０００８】
本発明の湿気硬化型ウレタン組成物は施工時に垂れがなく、鏝塗り等によっても簡便に塗膜を作製でき、大型機械によらなくても施工が可能なものである。また、本発明の湿気硬化型ウレタン組成物を湿気硬化させて得られる硬化物は、高強度形規格の基準を満たすものであるため、高強度性に極めて優れるものである。また、得られる被覆材は、透明性に優れるものであるから、基体であるコンクリート等のひび割れ状況等を目視で確認できるものである。従って、本発明の湿気硬化型ウレタン組成物は、土木建築用の被覆材として好適に使用することができ、防水材及びコンクリート補修材として特に好適に使用することができる。
【発明を実施するための形態】
【０００９】
本発明の湿気硬化型ウレタン組成物は、非結晶性ポリオール（ａ−１−１）、及び、鎖伸長剤（ａ−１−２）を含むポリオール（ａ−１）とポリイソシアネート（ａ−２）との反応物であるイソシアネート基を有するウレタンプレポリマー（Ａ）、ポリオール（ｂ−１）とポリイソシアネート（ｂ−２）とＮ−２−ヒドロキシアルキルオキサゾリジン（ｂ−３）との反応物であるオキサゾリジン基を有するウレタン化合物（Ｂ）、酸触媒（Ｃ）、及び、チキソ性付与剤（Ｄ）を必須成分として含有するものである。
【００１０】
前記非結晶性ポリオール（ａ−１−１）は、特に優れた透明性を得る上で必須の成分である。なお、本発明において、前記「非結晶性」とは、ＪＩＳＫ７１２１：２０１２に準拠したＤＳＣ（示差走査熱量計）測定において、結晶化熱あるいは融解熱のピークを確認できないものを示す。
【００１１】
前記非結晶性ポリオール（ａ−１−１）としては、具体的には、例えば、低分子量グリコールと芳香族多塩基酸との反応物である非結晶性ポリエステルポリオール；側鎖を有する低分子量グリコールと脂肪族多塩基酸との反応物である非結晶性ポリエステルポリオール；低分子量グリコールを開始剤として、側鎖を有する環状エーテルモノマーを開環付加させせた非結晶性ポリエーテルポリオール；２種以上の低分子量グリコールと炭酸エステルとの反応物である非結晶性ポリカーボネートポリオールなどを用いることができる。なお、前記「低分子量」とは、数平均分子量が５０〜４００の範囲を示す。なお、前記数平均分子量は、前記非結晶性ポリオール（ａ−１−１）の数平均分子量と同様に測定して得られた値を示す。
【００１２】
前記低分子量グリコールとしては、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１２−ドデカンジオール、ジエチレングリコール、トリエチレングリコール、ジプロピレングリコール、シクロヘキサンジメタノール、ビスフェノールＡ、ビスフェノールＦ、水添ビスフェノールＡ、水添ビスフェノールＦ等を用いることができる。これらの化合物は単独で用いても２種以上を併用してもよい。
【００１３】
前記芳香族多塩基酸としては、例えば、フタル酸、イソフタル酸、テレフタル酸、ナフタレンジカルボン酸、トリメリット酸、ピロメリット酸等を用いることができる。これらの化合物は単独で用いても２種以上を併用してもよい。
【００１４】
前記側鎖を有する低分子量グリコールとしては、例えば、１，２−プロパンジオール、１，２−ブタンジオール、１，３−ブタンジオール、２，３−ブタンジオール、２−メチル−１，５−ペンタンジオール、３-メチル−１，５−ペンタンジオール、ネオペンチルグリコール、２，２−ジエチル−１，３−プロパンジオール、２−エチル−２−ブチル−１，３−プロパンジオール等を用いることができる。これらの化合物は単独で用いても２種以上を併用してもよい。
【００１５】
前記脂肪族多塩基酸としては、例えば、シュウ酸、マロン酸、コハク酸、アジピン酸、セバシン酸、アゼライン酸、ドデカン二酸等を用いることができる。これらの化合物は単独で用いても２種以上を併用してもよい。
【００１６】
前記側鎖を有する環状エーテルモノマーとしては、例えば、プロピレンオキサイド、ブチレンオキサイド等を用いることができる。これらの化合物は単独で用いても２種以上を併用してもよい。
【００１７】
前記側鎖を有する炭酸エステルとしては、例えば、ジメチルカーボネート、ジエチルカーボネート、ジフェニルカーボネート等を用いることができる。これらの化合物は単独で用いても２種以上を併用してもよい。
【００１８】
前記非結晶性ポリオール（ａ−１−１）としては、優れた透明性が得られる点から、低分子量グリコールを開始剤として側鎖を有する環状エーテルモノマーを開環付加させせた非結晶性ポリエーテルポリオール、及び／又は、２種以上の低分子量グリコールと炭酸エステルとの反応物である非結晶性ポリカーボネートポリオールを用いることが好ましく、優れた高強度性が得られる点から、ポリオキシプロピレングリコール、及び／又は、１，５−ペンタンジオールと１，６−ヘキサンジオールとを原料としたポリカーボネートポリオールを用いることがより好ましい。
【００１９】
前記非結晶性ポリオール（ａ−１−１）の数平均分子量としては、優れた透明性が得られる点から、５００〜５，０００の範囲であることが好ましく、７００〜４，０００の範囲であることがより好ましい。なお、前記非結晶性ポリオール（ａ−１−１）の数平均分子量は、ゲル・パーミエーション・クロマトグラフィー（ＧＰＣ）法により、下記の条件で測定して得られた値を示す。
【００２０】
測定装置：高速ＧＰＣ装置（東ソー株式会社製「ＨＬＣ−８２２０ＧＰＣ」）
カラム：東ソー株式会社製の下記のカラムを直列に接続して使用した。
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン（ＴＨＦ）
流速：１．０ｍＬ／分
注入量：１００μＬ（試料濃度０．４質量％のテトラヒドロフラン溶液）
標準試料：下記の標準ポリスチレンを用いて検量線を作成した。
【００２１】
（標準ポリスチレン）
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」
【００２２】
前記鎖伸長剤（ａ−１−２）は、高強度形規格を満たす上で必須の成分である。なお、鎖伸長剤（ａ−１−２）を用いることにより、ウレタン基濃度が増加し、得られるポリウレタンに海島構造を形成させることで機械的強度の高い硬化物が得られることはポリウレタンの技術分野においては広く知られている。しかしながら、前記非結晶性ポリオール（ａ−１−１）と組合せ用いてウレタンプレポリマー（Ａ）を得、更に後述するオキサゾリジン基を有するウレタン化合物（Ｂ）と組合せることにより、優れた透明性と高強度形規格を満たすことが分かった。
【００２３】
前記鎖伸長剤（ａ−１−２）としては、例えば、エチレングリコール、ジエチレングリコール、トリエチレングリコール、テトラエチレングリコール、１，２−プロパンジオール、１，３−プロパンジオール、ジプロピレングリコール、トリプロピレングリコール、ブタンジオール、１，５−ペンタンジオール、１，５−ヘキサンジオール、１，６−ヘキサンジオール、２，５−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、２−メチル−１，３−プロパンジオール、ネオペンチルグリコール、２−ブチル−２−エチル−１，３−プロパンジオール、３−メチル−１，５−ペンタンジオール、２−エチル−１，３−ヘキサンジオール、２−メチル−１，８−オクタンジオール、グリセリン、トリメチロ−ルプロパン、ジトリメチロールプロパン、トリメチロールプロパン、ペンタエリスリトール等の脂肪族ポリオール；１，４−シクロヘキサンジメタノール、水添ビスフェノールＡ等の脂環式ポリオール；ビスフェノールＡ、ビスフェノールＡのアルキレンオキサイド付加物、ビスフェノールＳ、ビスフェノールＳのアルキレンオキサイド付加物等の芳香族ポリオールなどを用いることができる。これらの鎖伸長剤は単独で用いても２種以上を併用してもよい。これらの中でも、高強度性及び貯蔵安定性をより一層向上できる点から、ジプロピレングリコール、プロピレングリコール及びブタンジオールからなる群より選ばれる１種以上の鎖伸長剤を用いることが好ましい。
【００２４】
前記鎖伸長剤（ａ−１−２）の数平均分子量としては、引張強さの点から、５０〜４５０の範囲であることが好ましい。なお、前記鎖伸長剤（ａ−１−２）の数平均分子量は、前記非結晶性ポリオール（ａ−１−１）の数平均分子量と同様に測定して得られた値を示す。
【００２５】
前記鎖伸長剤（ａ−１−２）の使用量としては、引張強さの点から、前記ポリオール（ａ−１）及びポリイソシアネート（ａ−２）の合計量に対して、１〜４０質量％の範囲であることが好ましく、３〜３０質量％の範囲がより好ましい。
【００２６】
前記ポリオール（ａ−１）は、前記非結晶性ポリオール（ａ−１−１）及び前記鎖伸長剤（ａ−１−２）を必須成分として含有するが、優れた透明性を得るため、結晶成分を含まないものである。
【００２７】
前記結晶成分としては、例えば、結晶性ポリエーテルポリオール、結晶性ポリエステルポリオール、結晶性ポリカーボネートポリオール等を示す。
【００２８】
前記ポリイソシアネート（ａ−２）としては、例えば、トルエンジイソシアネート、ジフェニルメタンジイソシアネート、カルボジイミド化ジフェニルメタンジイソシアネート、ポリメチレンポリフェニルポリイソシアネート、ナフタレンジイソシアネート、フェニレンジイソシアネート、キシリレンジイソシアネート等の芳香族ポリイソシアネート；ヘキサメチレンジイソシアネート、イソホロンジイソシアネート、水添キシリレンジイソシアネート、水添ジフェニルメタンジイソシアネート、シクロヘキサンジイソシアネート等の脂肪族又は脂環式ポリイソシアネートなどを用いることができる。これらのポリイソシアネートは単独で用いても２種以上を併用してもよい。これらの中でも、高強度性及び貯蔵安定性をより一層向上できる点から、トルエンジイソシアネート、イソホロンジイソシアネート及びジフェニルメタンジイソシアネートからなる群より選ばれる１種以上のポリイソシアネートを用いることがより好ましい。
【００２９】
前記ウレタンプレポリマー（Ａ）の製造方法としては、前記ポリオール（ａ−１）が有する水酸基と前記ポリイソシアネート（ａ−２）が有するイソシアネート基とのモル比（ＮＣＯ／ＯＨ）が、好ましくは１．２〜１．９の範囲で、前記ポリオール（ａ−１）及び前記ポリイソシアネート（ａ−２）を反応させる方法を使用することが、試験時温度６０℃における優れた高強度性が得られる点から好ましい。
【００３０】
前記ウレタンプレポリマー（Ａ）はイソシアネート基を有するものであり、そのイソシアネート基含有率（以下「ＮＣＯ％」と略記する。）としては、試験時温度６０℃における優れた高強度性、及び良好な貯蔵安定性が得られる点から、４質量％以上であることが好ましく、４〜１０質量％の範囲であることがより好ましく、４．５〜８質量％の範囲が更に好ましい。
【００３１】
前記ウレタンプレポリマー（Ａ）の重量平均分子量としては、硬化速度、接着性、高強度性及び貯蔵安定性をより一層向上できる点から、１，０００〜２０，０００の範囲であることが好ましく、４，０００〜８，０００の範囲がより好ましい。なお、前記ウレタンプレポリマー（Ａ）の重量平均分子量は、前記非結晶性ポリオール（ａ−１−１）の数平均分子量と同様に測定して得られた値を示す。
【００３２】
前記オキサゾリジン基を有するウレタン化合物（Ｂ）の原料として用いる前記ポリオール（ｂ−１）としては、例えば、ポリエーテルポリオール、ポリエステルポリオール、ポリカーボネートポリオール、ポリアクリルポリオール、ダイマージオール、ポリブタジエンポリオール等を用いることができる。これらのポリオールは単独で用いても２種以上を併用してもよい。これらの中でも、作業性及び柔軟性をより一層向上できる点から、ポリエーテルポリオールを用いることが好ましい。
【００３３】
前期ポリエーテルポリオールとしては、例えば、ポリオキシエチレンポリオール、ポリオキシプロピレンポリオール、ポリオキシテトラメチレンポリオール、ポリオキシエチレンポリオキシプロピレンポリオール、ポリオキシエチレンポリオキシテトラメチレンポリオール、ポリオキシプロピレンポリオキシテトラメチレンポリオール等を用いることができる。これらのポリエーテルポリオールは単独で用いても２種以上を併用してもよい。
【００３４】
前記ポリオール（ｂ−１）の数平均分子量としては、作業性及び柔軟性をより一層向上できる点から、５００〜５，０００の範囲が好ましく、８００〜３，０００の範囲がより好ましい。なお、前記ポリオール（ｂ−１）の数平均分子量は、前記ポリテトラメチレングリコール（ａ−１−１）の数平均分子量と同様に測定して得られた値を示す。
【００３５】
前記オキサゾリジン基を有するウレタン化合物（Ｂ）の原料として用いる前記ポリイソシアネート（ｂ−２）としては、前記ポリイソシアネート（ａ−２）と同様のものを用いることができる。
【００３６】
前記Ｎ−２−ヒドロキシアルキルオキサゾリジン（ｂ−３）としては、例えば、アルデヒド化合物とジヒドロキシアルキルアミン化合物とを反応させて得られたものを用いることができる。
【００３７】
前記アルデヒド化合物としては、例えば、ホルムアルデヒド、アセトアルデヒド、プロピルアルデヒド、ブチルアルデヒド、ベンズアルデヒド等を用いることができる。これらの化合物は単独で用いても２種以上を併用してもよい。
【００３８】
前記ジヒドロキシアルキルアミン化合物としては、例えば、ジエタノールアミン、ジプロパノールアミン等を用いることができる。これらの化合物は単独で用いても２種以上を併用してもよい。
【００３９】
前記ウレタン化合物（Ｂ）は、前記ポリオール（ｂ−１）、前記ポリイソシアネート（ｂ−２）及び前記Ｎ−２−ヒドロキシアルキルオキサゾリジン（ｂ−３）を公知の方法で反応させたものであり、そのオキサゾリジン基の数としては、低温時及び高温時の引張性能並びに作業性の点から、１〜４の範囲であることが好ましく、１〜３の範囲がより好ましい。
【００４０】
前記ウレタン化合物（Ｂ）の数平均分子量としては、基材への接着性及び硬化速度をより一層向上できる点から、５００〜１５，０００の範囲であることが好ましい。なお、前記ウレタン化合物（Ｂ）の数平均分子量は、前記ポリテトラメチレングリコール（ａ−１−１）と同様に測定した値を示す。
【００４１】
前記ウレタン化合物（Ｂ）の使用量としては、低温時及び高温時での引張性能、硬化速度、基材への接着性、高強度性並びに貯蔵安定性をより一層向上できる点から、前記ウレタンプレポリマー（Ａ）１００質量部に対して、１０〜１００質量部の範囲であることが好ましく、２０〜６０質量部の範囲がより好ましい。
【００４２】
前記酸触媒（Ｃ）は、前記ウレタン化合物（Ｂ）が有するオキサゾリジン基の解離を促進するものであり、例えば、硫酸、塩酸、燐酸、炭酸、アルキルベンゼンスルホン酸、安息香酸、サリチル酸、蟻酸、酢酸、マレイン酸、フマル酸等の有機酸又は無機酸；それらの塩などを用いることができる。これらの酸触媒は単独で用いても２種以上を併用してもよい。これらの中でも、硬化性がより一層向上する点から、燐酸、サリチル酸及び燐酸塩からなる群より選ばれる１種以上の酸触媒を用いることが好ましい。
【００４３】
前記酸触媒（Ｃ）の使用量としては、硬化性の点から、前記ウレタン化合物（Ｂ）１００質量部に対して、０．０１〜１質量部の範囲であることが好ましい。
【００４４】
前記チキソ性付与剤（Ｄ）は、湿気硬化型ウレタン組成物にチキソ性を付与し、施工時の垂れを防止する上で必須の成分である。
【００４５】
前記チキソ性付与剤（Ｄ）としては、例えば、アマイドワックス、水添ひまし油、１，３，５−トリス（トリアルコキシシリルアルキル）イソシアヌレート等の有機化合物；ヒュームドシリカ、カーボンブラック等の無機化合物等を用いることができる。これらのチキソ性付与剤は単独で用いても２種以上を併用してもよい。これらの中でも、前記ウレタンプレポリマー（Ａ）、及び前記ウレタン化合物（Ｂ）との相溶性が良好であり、かつ優れた透明性が得られる点から、ヒュームドシリカを用いることが好ましい。
【００４６】
前記ヒュームドシリカは、非変成のヒュームドシリカ（煙霧質シリカ）、及びヒュームドシリカの粒子表面を各種表面処理剤により疎水変性したもののどちらでもよい。
【００４７】
前記ヒュームドシリカとは、乾式法で得られるものであり、具体的には、四塩化ケイ素を気化し、高温の炎中で加水分解した二酸化ケイ素である。ただし、製造工程においては、これらが凝集したものが形成される。
【００４８】
前記凝集した二酸化ケイ素の表面には、シロキサン及びシラノール基が存在しており、親水性を示す。一方、このシラノール基に表面処理剤を反応させることで、疎水性が付与される。
【００４９】
前記表面処理剤としては、例えば、ジメチルジクロロシランやジメチルシリコーンオイル、ヘキサメチルジシラザン、オクチルシラン、ヘキサデシルシラン、アミノシラン、メタクリルシラン、オクタメチルシクロテトラシロキサン、ポリジメチルシロキサン等を用いることができる。
【００５０】
また、前記ヒュームドシリカのＢＥＴ法による比表面積としては、３０〜３００ｍ２／ｇの範囲であることが好ましく、６０〜２００ｍ２／ｇの範囲であることがより好ましい。
【００５１】
前記ヒュームドシリカの親水性タイプとしては、例えば「アエロジル５０」、「アエロジル９０Ｇ」、「アエロジル１３０」、「アエロジル２００」、「アエロジル２００ＣＦ」、「アエロジル２００Ｖ」、「アエロジル３００」、「アエロジル３００ＣＦ」（以上、日本アエロジル株式会社製）等が市販品として入手することができる。
【００５２】
また、疎水性タイプとしては、「アエロジルＤＴ４」、「アエロジルＮＡ２００Ｙ」、「アエロジルＮＡ５０Ｈ」、「アエロジルＮＡ５０Ｙ」、「アエロジルＮＡＸ５０」、「アエロジルＲ１０４」、「アエロジルＲ１０６」、「アエロジルＲ２０２」、「アエロジルＲ２０２Ｗ９０」、「アエロジルＲ５０４」、「アエロジルＲ７１１」、「アエロジルＲ７００」、「アエロジルＲ７２００」、「アエロジルＲ８０５」、「アエロジルＲ８０５ＶＶ９０」、「アエロジルＲ８１２」、「アエロジル８１２Ｓ」、「アエロジルＲ８１６」、「アエロジルＲ８２００」、「アエロジルＲ９７２」、「アエロジルＲ９７２Ｖ」、「アエロジルＲ９７４」、「アエロジルＲＡ２００ＨＳ」、「アエロジルＲＸ２００」、「アエロジルＲＸ３００」、「アエロジルＲＸ５０」、「アエロジルＲＹ２００」、「アエロジルＲＹ２００Ｓ」、「アエロジルＲＹ３００」、「アエロジルＲＹ５０」（以上、日本アエロジル株式会社製）等を市販品として入手することができる。また、日本アエロジル株式会社以外には株式会社トクヤマからも同様のヒュームドシリカを入手することができる。
【００５３】
前記チキソ性付与剤（Ｄ）の使用量としては、施工時の垂れを良好に抑制でき、かつ湿気硬化型ウレタン組成物の粘度を適度な範囲とし、良好な作業性が得られる点から、前記ウレタンプレポリマー（Ａ）及び前記ウレタン化合物（Ｂ）の合計質量に対して、０．０１〜１０質量％の範囲であることが好ましく、０．５〜５質量％の範囲がより好ましい。
【００５４】
本発明の湿気硬化型ウレタン組成物は、前記ウレタンプレポリマー（Ａ）、前記ウレタン化合物（Ｂ）、前記酸触媒（Ｃ）、及び前記チキソ性付与剤（Ｄ）を必須成分として含有するものであるが、必要に応じてその他の添加剤を含有してもよい。
【００５５】
前記その他の添加剤としては、例えば、可塑剤、充填剤、有機溶剤、顔料、チキソ性付与剤、プロセスオイル、紫外線防止剤、補強材、骨材、硬化促進剤、難燃剤等を用いることができる。これらの添加剤は単独で用いても２種以上を併用してもよい。これらの中でも、破断時の伸び率、及び、破断時のつかみ間の伸び率を向上できる点から、可塑剤を添加することが好ましい。
【００５６】
前記可塑剤としては、例えば、２−エチルヘキシルフタレート、ジブチルフタレート、ジオクチルフタレート、ジウンデシルフタレート、ジラウリルフタレート、ブチルベンジルフタレート、ジイソデシルフタレート、ジブチルアジペート、ジオクチルアジペート、ジイソノニルアジペート、ジイソノニルアジペート、ジオクチルアゼレート、ジオクチルセバケート、トリオクチルホスフェート、トリフェニルホスフェート等を用いることができる。これらの可塑剤は単独で用いても２種以上を併用してもよい。前記可塑剤を用いる場合の使用量としては、前記ウレタンプレポリマー（Ａ）及び前記オキサゾリジン基を有するウレタン化合物（Ｂ）の合計１００質量部に対し０．５〜３０質量％の範囲であることが好ましく、１〜２０質量％の範囲がより好ましい。
【００５７】
本発明の湿気硬化型ウレタン組成物は施工時に垂れがなく、鏝塗り等によっても簡便に塗膜を作製でき、大型機械によらなくても施工が可能なものである。また、本発明の湿気硬化型ウレタン組成物を湿気硬化させて得られる硬化物は、高強度形規格の基準を満たすものであるため、高強度性に極めて優れるものである。また、得られる被覆材は、透明性に優れるものであるから、基体であるコンクリート等のひび割れ状況等を目視で確認できるものである。従って、本発明の湿気硬化型ウレタン組成物は、土木建築用の被覆材として好適に使用することができ、防水材及びコンクリート補修材として特に好適に使用することができる。
【００５８】
本発明の湿気硬化型ウレタン組成物を土木建築関連の被覆材として用いる場合に塗布する基体（下地）としては、コンクリート、アスファルト、モルタル等の無機質基材；金属、木材、布帛、プラスチックなどを用いることができる。また、塗布する際の厚さは、用途に応じて適宜決定されるが、例えば、０．１〜１０ｍｍの範囲である。
【００５９】
前記湿気硬化型ウレタン組成物は、湿気により硬化し硬化物を得る。前記湿気硬化させる方法としては、例えば、２５℃、湿度５０％の条件下で５〜１０日間養生させる方法が挙げられる。
【００６０】
前記方法により得られる硬化物は、高強度形規格を満たすものであり、すなわち硬化物のＪＩＳＡ６０２１：２０１１に準拠して測定した引張強さ（試験時温度２３℃）が１０Ｎ／ｍｍ２以上であり、引張強さ（試験時温度６０℃）が６Ｎ／ｍｍ２以上であり、破断時の伸び率（試験時温度２３℃）が２００％以上であり、破断時のつかみ間の伸び率（試験時温度２３℃）が１２０％以上であり、破断時のつかみ間の伸び率（試験時温度６０℃）が１００％以上である。
【実施例】
【００６１】
以下、実施例を用いて、本発明をより詳細に説明する。
【００６２】
［合成例１］ウレタンプレポリマー（Ａ−１）の合成
数平均分子量１，０００のポリオキシプロピレングリコール（以下「ＰＰＧ１０００」と略記する。）３００質量部、数平均分子量３，０００のポリオキシプロピレングリコール（以下「ＰＰＧ３０００」と略記する。）１８０質量部、ジプロピレングリコール（以下「ＤＰＧ」と略記する。）１７０質量部を混合し、そこへトルエンジイソシアネート（以下「ＴＤＩ」と略記する。）３５０質量部加え、窒素気流下、９０℃で８時間反応させ、ＮＣＯ％；４．６質量％のウレタンプレポリマー（Ａ−１）を得た。
【００６３】
［合成例２］ウレタンプレポリマー（Ａ−２）の合成
ＰＰＧ１０００を３００質量部、ＰＰＧ３０００を３６０質量部、ＤＰＧを７０質量部を混合し、そこへＴＤＩを２７０質量部加え、窒素気流下、９０℃で８時間反応させ、ＮＣＯ％；６．３質量％のウレタンプレポリマー（Ａ−２）を得た。
【００６４】
［合成例３］ウレタンプレポリマー（Ａ−３）の合成
ポリカーボネートポリオール（１，５−ペンタンジオール及び１，６−ヘキサンジオールを原料としたもの、数平均分子量１，０００（以下「１，５ＰＧ／１，６ＨＧ−ＰＣ１０００」と略記する。）３００質量部、ＰＰＧ３０００を１８０質量部、ＤＰＧを１７０質量部を混合し、そこへＴＤＩを３５０質量部加え、窒素気流下、９０℃で８時間反応させ、ＮＣＯ％；４．６質量％のウレタンプレポリマー（Ａ−３）を得た。
【００６５】
［合成例４］ウレタンプレポリマー（Ａ−４）の合成
ポリカーボネートポリオール（１，５−ペンタンジオール及び１，６−ヘキサンジオールを原料としたもの、数平均分子量３，０００（以下「１，５ＰＧ／１，６ＨＧ−ＰＣ３０００」と略記する。）３００質量部、ＰＰＧ３０００を３８０質量部、ＤＰＧを６０質量部を混合し、そこへＴＤＩを２６０質量部加え、窒素気流下、９０℃で８時間反応させ、ＮＣＯ％；６．９質量％のウレタンプレポリマー（Ａ−４）を得た。
【００６６】
［合成例５］ウレタンプレポリマー（Ａ−５）の合成
ＰＰＧ３０００を５７０質量部、ＤＰＧを１４０質量部混合し、そこへＴＤＩを２９０質量部加え、窒素気流下、９０℃で８時間反応させ、ＮＣＯ％；５．７質量％のウレタンプレポリマー（Ａ−５）を得た。
【００６７】
［比較合成例１］ウレタンプレポリマー（Ａ’−１）の合成
ポリオキシテトラメチレングリコール（数平均分子量１，０００（以下「ＰＴＭＧ１０００」と略記する。）を３００質量部、ＰＰＧ３０００を４４０質量部、ＤＰＧを４０質量部混合し、そこへＴＤＩを２２０質量部加え、窒素気流下、９０℃で８時間反応させ、ＮＣＯ％；５．９質量％のウレタンプレポリマー（Ａ’−１）を得た。
【００６８】
［比較合成例２］ウレタンプレポリマー（Ａ’−２）の合成
ＰＴＭＧ１０００を３００質量部、ＰＰＧ３０００を１８０質量部、ＤＰＧを１７０質量部混合し、そこへＴＤＩを３５０質量部加え、窒素気流下、９０℃で８時間反応させ、ＮＣＯ％；４．６質量％のウレタンプレポリマー（Ａ’−２）を得た。
【００６９】
［比較合成例３］ウレタンプレポリマー（Ａ’−３）の合成
ポリカーボネートポリオール（１，６−ヘキサンジオールを原料としたもの、数平均分子量３，０００（以下「１，６ＨＧ−ＰＣ１０００」と略記する。）３００質量部、ＰＰＧ３０００を１８０質量部、ＤＰＧを１７０質量部を混合し、そこへＴＤＩを３５０質量部加え、窒素気流下、９０℃で８時間反応させ、ＮＣＯ％；４．６質量％のウレタンプレポリマー（Ａ’−３）を得た。
【００７０】
［比較合成例４］ウレタンプレポリマー（Ａ’−４）の合成
ＰＰＧ１０００を１，０００質量部入れ、そこへＴＤＩを３９２質量部加え、窒素気流下、９０℃で８時間反応させ、ＮＣＯ％；７．６質量％のウレタンプレポリマー（Ａ’−４）を得た。
【００７１】
［合成例６］ウレタン化合物（Ｂ−１）の合成
ポリオキシエチレンポリオキシプロピレングリコール（数平均分子量；１，０００、オキシエチレン構造の含有量；２０質量％、以下、「ＥＯＰＯ」と略記する。）を１００質量部、ＴＤＩを８０質量部を反応させ、ＮＣＯ％；１６．８質量％のウレタンプレポリマーを得た。次いで、キシレンを４０質量部加えて撹拌しながら、Ｎ−２−イソプロピル−３−（２−ヒドロキシエチル）−１，３−オキサゾリジン（以下、「ＯＸＺ−１」と略記する。）を１１４．５質量部を発熱を抑えながらゆっくり滴下した。発熱が収まったのを確認した後、７０℃にて８時間撹拌させ、オキサゾリジン基を有するウレタン化合物（Ｂ−１）を得た。
【００７２】
［実施例１］
密閉した混合容器内で表１に示した所定量のウレタンプレポリマー（Ａ）とウレタン化合物（Ｂ）、酸触媒（Ｃ）、及びチキソ性付与剤（Ｄ）を均一に混合して湿気硬化型ウレタン組成物を得た。
【００７３】
［実施例２〜６、及び比較例１〜５］
ウレタンプレポリマー（Ａ）及びウレタン化合物（Ｂ）の種類及び／又は量と、可塑剤の種類とを表１〜２に示す通り変更した以外は実施例１と同様にして湿気硬化型ウレタン組成物を得た。
【００７４】
［引張性能試験］
ＪＩＳＡ６０２１：２０１１「６．６．１  ２３℃における引張性能試験」に準拠して引張試験を行い、試験時温度２３℃における引張強さ（Ｎ／ｍｍ２）、破断時の伸び率（％）、及び破断時のつかみ間の伸び率を測定した。
また、ＪＩＳＡ６０２１：２０１１「６．６．２  −２０℃及び６０℃における引張性能試験」に準拠して引張試験を行い、試験時温度６０℃における引張強さ（Ｎ／ｍｍ２）、及び破断時のつかみ間の伸び率（％）を測定した。
【００７５】
［透明性の評価方法］
実施例及び比較例で得られた湿気硬化型ウレタン組成物を、新聞紙上に厚さ２ｍｍで塗布し、２５℃、湿度５０％の条件下で７日間放置し、硬化物を得た。その後、硬化物の上から、新聞紙の文字が確認できるか目視で観察し、確認できる場合は「○」、確認できない場合は「×」と評価した。
【００７６】
［施工時の垂れの評価方法］
実施例及び比較例で得られた湿気硬化型ウレタン組成物を、机上に垂直に立てたコンクリート板に刷毛を用いて塗布した。この際、湿気硬化型ウレタン組成物の垂れが確認されなかった場合は「○」、確認された場合は「×」と評価した。
【００７７】
【表１】
0006575811.tif 000002
【００７８】
【表２】
0006575811.tif 000003
【００７９】
表１〜２中の略語について説明する。
「アエロジル２００」；日本アエロジル株式会社製「アエロジル２００」
【００８０】
本発明の湿気硬化型ウレタン組成物である実施例１〜６は、高強度形規格の基準を満たしており、優れた透明性を有し、更に施工時に垂れも確認されなかった。
【００８１】
一方、比較例１〜３は、ポリオール（ａ−１）として結晶成分を含んだ態様であるが、いずれも透明性が不良であった。
【００８２】
比較例４は、鎖伸長剤（ａ−１−２）を用いない態様であるが、高強度規格の基準を満たすことができなかった。
【００８３】
比較例５は、チキソ性付与剤（Ｄ）を用いない態様であるが、施工時に垂れが確認された。